본 발명 에 사용 된 폴리에틸렌 테레프탈 레이트 폴리머 는 테레프탈산 과 에틸렌글리콜 로부터 제조 된 것 이 며 , 필요 에 따라 , 각 성분 이 15 몰 % 이하 의 범위 에서 다른 공중합 물 로 치환 된 것 일 수 도 있 다 . 폴리 트리 메틸렌 테레프탈 레이트 폴리머 는 테레프탈산 과 1 , 3 프로 판디 올 의 중축합 반응 에 의해 제조 된 것 이 다 . 이 경우 , 폴리 트리 메틸렌 테레프탈 레이트 ( PTT ) 의 극한점 도 는 폴리에틸렌 테레프탈 레이트 ( PET ) 의 극한점 도 보다 0 . 5 내지 1 . 1 dl / g 높 아야 한다 . 본 발명자 들 의 연구 에 따르 면 , 폴리에틸렌 테레프탈 레이트 와 폴리 트리 메틸렌 테레프탈 레이트 폴리머 의 극한 점도 를 다양 하 게 조합 하 여 원사 및 직물 의 신축 특성 을 시험 할 경우 , 두 폴리머 간 의 극한점 도 차 를 크 게 해 주 는 것 이 크 림프 의 형태 , 균일성 및 신축 특성 발현 에 유리 하 였 다 . 물론 섬유 의 방사 에 있 어서 는 폴리머 자체 의 극한점 도 외 에 도 용융점 도 가 중요 한 인자 이나 , 폴리머 의 수분 율 이 일정 하 게 유지 되 고 , 방사 온도 가 폴리머 의 열분해 를 최소 화 하 도록 적절 하 게 설정 되 어 유지 되 는 상태 에서 는 결국 극한 점도 가 용융점 도 에 영향 을 미치 게 되 므로 , 극한 점도 와 원사 물 성 을 직접 연관 시킬 수 있 는 것 이 다 .